(57)【要約】特に長期間にわたり圧縮後の緩和度を低減するために、反射コーティング（５４）を有する表面領域（５１１）を有する基板（５１）又は当該基板（５１）を有する特にＥＵＶリソグラフィ用の反射光学素子（５０）が提案される。基板（５１）は、少なくとも表面領域（５１１）付近で、チタンドープ石英ガラスが１×１０１６／ｃｍ３以上のＳｉ−Ｏ−Ｏ−Ｓｉ結合の割合及び／又は１×１０１６／ｃｍ３以上のＳｉ−Ｓｉ結合の割合を有すること、又は表面領域（５１１）に対して垂直な仮想線（５１３）に沿って５００ｎｍ以上の長さ（５１７）にわたり５×１０１８分子／ｃｍ３を超える水素含有量を有することを特徴とする。
2021529998.tif 000002
【特許請求の範囲】
【請求項１】
被コーティング表面領域を有する、チタンドープ石英ガラス製の極紫外波長域用の反射光学素子の基板であって、前記チタンドープ石英ガラスは、少なくとも前記表面領域（５１１）付近で１×１０１６／ｃｍ３以上のＳｉ−Ｏ−Ｏ−Ｓｉ結合の割合及び／又は１×１０１６／ｃｍ３以上のＳｉ−Ｓｉ結合の割合を有することを特徴とする基板。
【請求項２】
請求項１に記載の基板において、前記チタンドープ石英ガラスは、少なくとも前記表面領域（５１１）付近で１×１０１７／ｃｍ３以上、好ましくは１×１０１８／ｃｍ３以上、特に好ましくは１×１０１９／ｃｍ３以上のＳｉ−Ｏ−Ｏ−Ｓｉ結合の割合、及び／又は１×１０１７／ｃｍ３以上、好ましくは１×１０１８／ｃｍ３以上、特に好ましくは１×１０１９／ｃｍ３以上のＳｉ−Ｓｉ結合の割合を有することを特徴とする基板。
【請求項３】
請求項１又は２に記載の基板において、前記チタンドープ石英ガラスは、少なくとも前記表面領域（５１１）付近で１００重量ｐｐｍ以下の平均水酸基含有量を有することを特徴とする基板。
【請求項４】
請求項３に記載の基板において、前記チタンドープ石英ガラスは、前記表面領域（５１１）付近で水酸基含有量の２０％以下のマトリクス停止剤含有量を有することを特徴とする基板。
【請求項５】
請求項３又は４に記載の基板において、前記チタンドープ石英ガラスは、少なくとも前記表面領域（５１１）付近で１×１０１６分子／ｃｍ３未満の水素含有量を有することを特徴とする基板。
【請求項６】
請求項１〜５のいずれか１項に記載の基板において、前記チタンドープ石英ガラスは、少なくとも前記表面領域（５１１）付近でフッ化ケイ素又は塩化ケイ素を有することを特徴とする基板。
【請求項７】
被コーティング表面領域を有する、チタンドープ石英ガラス製の極紫外波長域用の反射光学素子の基板であって、前記チタンドープ石英ガラスは、表面領域（５１１）に対して垂直な仮想線（５１３）に沿って５００ｎｍ以上の長さ（５１７）にわたり５×１０１８分子／ｃｍ３を超える水素含有量を有することを特徴とする基板。
【請求項８】
請求項７に記載の基板において、前記チタンドープ石英ガラスは、前記表面領域（５１１）に対して垂直な仮想線（５１３）に沿って５００ｎｍ以上の長さ（５１７）にわたり１×１０１９分子／ｃｍ３を超える、好ましくは１×１０２０分子／ｃｍ３を超える水素含有量を有することを特徴とする基板。
【請求項９】
請求項７又は８に記載の基板において、前記チタンドープ石英ガラスは、少なくとも前記表面領域（５１１）付近で１×１０１６／ｃｍ３以上のＳｉ−Ｏ−Ｏ−Ｓｉ結合の割合及び／又は１×１０１６／ｃｍ３以上のＳｉ−Ｓｉ結合の割合を有することを特徴とする基板。
【請求項１０】
反射コーティングを有する表面領域を有する請求項１〜９のいずれか１項に記載の基板を有する極紫外波長域用の反射光学素子。
【請求項１１】
請求項１０に記載の反射光学素子において、前記基板（５１）は、前記反射コーティング（５４）を有する前記表面領域（５１１）に対して垂直な仮想線（５１３）に沿って５００ｎｍ以上の長さにわたり５×１０１８分子／ｃｍ３を超える、好ましくは１×１０１９分子／ｃｍ３を超える、特に好ましくは１×１０２０分子／ｃｍ３を超える水素含有量を有することを特徴とする反射光学素子。
【請求項１２】
請求項１１に記載の反射光学素子において、５００ｎｍ以上の前記長さ（５１７）は、前記反射コーティング（５４）から１ｍｍ以下、好ましくは１００μｍ以下、特に好ましくは２０μｍ以下、特に非常に好ましくは５μｍ以下の距離にあることを特徴とする反射光学素子。
【請求項１３】
請求項１１又は１２に記載の反射光学素子において、前記基板（５１）は、前記反射コーティング（５４）を有する前記表面領域（５１１）に対して垂直な前記仮想線（５１３）に沿って前記反射コーティング（５４）から１ｍｍ以上、好ましくは１ｃｍ以上の距離で５×１０１７分子／ｃｍ３未満、好ましくは１×１０１７分子／ｃｍ３未満、特に好ましくは１×１０１６分子／ｃｍ３未満の水素含有量を有することを特徴とする反射光学素子。
【請求項１４】
請求項１０〜１３のいずれか１項に記載の反射光学素子において、前記基板（５１）は、前記反射コーティング（５４）の塗布後最大１ヶ月の期間内で、前記反射コーティング（５４）を有する前記表面領域（５１１）に対して垂直な仮想線（５１３）に沿って５００ｎｍ以上の長さ（５１７）にわたり５×１０１８分子／ｃｍ３を超える水素含有量を有し、且つ前記反射コーティング（５４）の塗布後１ヶ月〜前記反射コーティング（５４）の塗布後７年の期間内で１×１０１８分子／ｃｍ３を超える水素含有量を有することを特徴とする反射光学素子。
【請求項１５】
請求項１２及び１４に記載の反射光学素子であって、前記基板はさらに別の表面領域を有し、該さらに別の表面領域は、前記基板の前記反射コーティングを有する前記表面領域とは反対側に位置して反射コーティングを有しない反射光学素子において、前記基板（５１）は、前記さらに別の表面領域の表面から２ｍｍ以下の距離で前記仮想線（５１３）に沿ってさらに５００ｎｍ以上の長さにわたり、前記反射コーティングから１ｍｍ以下の距離で前記長さ（５１７）にわたる水素含有量の半分以下〜１／２０以上の水素含有量を有することを特徴とする反射光学素子。
【請求項１６】
請求項１０〜１５のいずれか１項に記載の反射光学素子を有する光学系。
【請求項１７】
請求項１６に記載の光学系又は請求項１０〜１５のいずれか１項に記載の反射光学素子を有するＥＵＶリソグラフィ装置。
【発明の詳細な説明】
【技術分野】
【０００１】
本発明は、被コーティング表面領域を有する、チタンドープ石英ガラス製の極紫外波長域用の反射光学素子の基板に関する。本発明はさらに、反射コーティングを有する表面領域を有する上記基板を有する、極紫外波長域用の反射光学素子に関する。本発明はさらに、上記反射光学素子を有する光学系と、当該光学系又は上記反射光学素子を有するＥＵＶリソグラフィ装置とに関する。本願は、参照により全体を援用する独国出願の優先権を主張する。
【背景技術】
【０００２】
リソグラフィ法による例えば半導体コンポーネントの製造中に製造される構造をさらに微細化できるように、使用される光の短波長化が進められている。使用される作動波長域が極紫外線（ＥＵＶ）、例えば約５ｎｍ〜２０ｎｍの波長にある場合、透過型のレンズ素子のような素子の使用は不可能となり、各作動波長に適合した反射コーティングを有するミラー素子から照明及び投影レンズが作製される。
【０００３】
ゼロ膨張材料として知られるものは、室温をわずかに上回るリソグラフィ作業中に生じる温度の範囲でゼロに近くなる熱膨張率を有するものであり、特にＥＵＶリソグラフィ用の反射光学素子の基板材料にこれが用いられる。ここで特に重要なのは、ガラスセラミック及びチタンドープ石英ガラスである。これらの材料は、特定の材料に応じて変わる温度で、温度の関数としての相対線膨張の温度に従った微分としてここでは定義される熱膨張率がゼロになるように製造され得る。チタンドープ石英ガラスの場合、この効果は添加剤の含有量の影響を受けることがあり、ガラスセラミックの場合、厳密に制御された再加熱サイクルでの再結晶過程の影響を受けることがある。
【０００４】
ＥＵＶリソグラフィ装置は、像平面へのマスクの結像に用いられる反射光学素子がその表面形状に関して高精度であることに依存する。同様に、マスクは、ＥＵＶ波長域用の反射光学素子として、その交換がＥＵＶリソグラフィ装置の作動費用に少なからず反映されるので、その表面形状に関して高精度であるべきである。
【０００５】
従来の表面補正方法は、機械的に又はイオン照射により光学素子から基板材料を除去することに通常は基づく。表面補正のさらに別の手法は、電磁放射又は好ましくは電子での照射により光学素子の基板材料を局所的に圧縮することである。この手順は、例えば特許文献１に記載されており、コーティング済みの基板、特に反射光学素子に用いることもできることが有利である。
【０００６】
しかしながら、照射による圧縮により実行された表面形状の補正は、特に反射光学素子の貯蔵及び作動時に緩和効果を示し、これは結像特性に悪影響を及ぼし得ることが分かった。特に、数年後に補正が完全に後退することは否定できない。
【先行技術文献】
【特許文献】
【０００７】
【特許文献１】国際公開第２０１３／０５０１９９号
【発明の概要】
【発明が解決しようとする課題】
【０００８】
本発明の目的は、反射光学素子の表面形状の長期安定性の改善を可能にすることである。
【課題を解決するための手段】
【０００９】
上記目的は、第１態様において、被コーティング表面領域を有する、チタンドープ石英ガラス製の極紫外波長域用の反射光学素子の基板であって、チタンドープ石英ガラスは、少なくとも表面領域付近で１×１０１６／ｃｍ３以上のＳｉ−Ｏ−Ｏ−Ｓｉ結合の割合及び／又は１×１０１６／ｃｍ３以上のＳｉ−Ｓｉ結合の割合を有する基板により達成される。
【００１０】
この態様及び下記の態様は、ガラスマトリクスの構造を目標通りに変えることにより基板材料の圧縮後の緩和に影響を及ぼそうとする手法に基づく。
【００１１】
ガラスマトリクス中のペルオキシ結合（Ｓｉ−Ｏ−Ｏ−Ｓｉ）又はＳｉ−Ｓｉ結合（酸素欠乏欠陥としても知られる）がいわゆる所定切断点を形成し、これは圧縮で用いられるような特に電子の高エネルギー照射の影響下で特に容易に切断されるが、通常のマトリクス結合とは対照的に容易には再結合できないと思われる。このような非化学量論的マトリクスを有する基板は圧縮が容易であり得る。しかしながら、これは、例えばより小さなＳｉＯ２リング形態が形成されるか又は石英ガラスの四面体基本構造内の通常のＳｉ−Ｏ結合が切断される、化学量論的マトリクスを有する基板よりも緩和しない。したがって、ここで提案される基板の表面形状は、より良い長期安定性を有するはずである。
【００１２】
チタンドープ石英ガラスは、少なくとも表面領域付近で１×１０１７／ｃｍ３以上又はさらに５×１０１７／ｃｍ３以上、好ましくは１×１０１８／ｃｍ３以上又はさらに５×１０１８／ｃｍ３以上、特に好ましくは１×１０１９／ｃｍ３以上又はさらに５×１０１９／ｃｍ３以上、特に非常に好ましくは１×１０２０／ｃｍ３以上のＳｉ−Ｏ−Ｏ−Ｓｉ結合の割合、及び／又は１×１０１７／ｃｍ３以上又はさらに５×１０１７／ｃｍ３以上、好ましくは１×１０１８／ｃｍ３以上又はさらに５×１０１８／ｃｍ３以上、特に好ましくは１×１０１９／ｃｍ３以上又はさらに５×１０１９／ｃｍ３以上、特に非常に好ましくは１×１０２０／ｃｍ３以上のＳｉ−Ｓｉ結合の割合を有することが好ましい。Ｓｉ−Ｏ−Ｏ−Ｓｉ結合又はＳｉ−Ｓｉ結合の形態の所定切断点がマトリクス中に多く存在するほど、照射により行われた表面補正の長期緩和の抑制が容易になる。
【００１３】
好ましい実施形態では、チタンドープ石英ガラスは、少なくとも表面領域付近で１００重量ｐｐｍ以下の平均水酸基含有量を有する。特にチタンドープ石英ガラスのマトリクスにおける圧縮の緩和が、ガラスマトリクス中での変位又は切断された結合の再結合を通して構造的に起こり得ることが分かった。ガラスマトリクスは、特にマトリクス停止剤に富む場合に変位可能である。マトリクス停止剤は、各ケイ素又はチタン原子がいずれの場合も１つの酸素原子と４配位結合される理想的な石英ガラスマトリクスの厳密な四面体構造を妨げる欠陥を意味すると、ここでは理解されたい。水酸基のほかに、マトリクス停止剤は、例えばＳｉＦ、ＳｉＯＨ、ＳｉＨ、ＴｉＦ、ＴｉＯＨ、ＴｉＨ、ＴｉＯ３、及びＴｉＯ２を含む。長期間にわたる圧縮後の緩和の可能性をさらに低減するために、所定切断点の最大数と並行して水酸基の数をできる限り少なくすることが目的である。
【００１４】
かかる実施形態では、圧縮後の緩和が少ないという効果をさらに高めることができるように、チタンドープ石英ガラスは、表面領域付近で水酸基を有するもの以外に水酸基含有量の２０％以下のさらに他のマトリクス停止剤の含有量を有することが好ましい。
【００１５】
チタンドープ石英ガラスは、少なくとも表面領域付近で１×１０１６分子／ｃｍ３未満の水素含有量を有することが有利である。これは、特に高温では水素が脆弱結合部でのＳｉＯ及びＳｉＯＨの形成をもたらし得ることで、これがさらにマトリクス停止剤として働き得ることが示されているからである。
【００１６】
チタンドープ石英ガラスは、少なくとも表面領域付近でフッ化ケイ素又は塩化ケイ素を有することが好ましい。
【００１７】
第２態様において、上記目的は、被コーティング表面領域を有する、チタンドープ石英ガラス製の極紫外波長域用の反射光学素子の基板であって、チタンドープ石英ガラスは、表面領域に対して垂直な仮想線に沿って５００ｎｍ以上の長さにわたり５×１０１８分子／ｃｍ３を超える水素含有量を有する基板により達成される。
【００１８】
この手法は、水素を大量に充填したチタンドープ石英ガラスが、水素の充填が少ないチタンドープ石英ガラスよりも照射時に大きな材料圧縮を示し得るという仮定に基づく。Ｓｉ−Ｏ−Ｓｉ＞Ｓｉ＋Ｓｉ−Ｏ形態の切断されたマトリクス結合は、過剰な水素の存在下で反応してＳｉＨ及びＳｉＯＨを形成する一方で、水素がない場合には再びある程度再結合すると思われる。例えば水素含有雰囲気への導入又は水素含有ガスでのパージにより、多量の水素を水素低含有で少なくとも局所的に圧縮した基板に添加した場合、転位したがエネルギー的に不利な結合がそれにより攻撃されて飽和する可能性があり、これが遅い緩和を抑制することになると思われる。圧縮前に多量の水素を基板に供給した場合、圧縮はおそらくマトリクスの転位につながるというよりも結合の永久的な切断につながる。これにより、緩和速度が低下することで、基板の表面のより良い長期安定性を達成できるはずである。基板は、補正目的の圧縮前、圧縮中、及び圧縮直後に水素含有量が増加した厚さ５００ｎｍ以上の領域を表面領域付近に有することが好ましい。
【００１９】
チタンドープ石英ガラスは、緩和速度を大幅に下げることができるように、表面領域に対して垂直な仮想線に沿って５００ｎｍ以上の長さにわたり１×１０１９分子／ｃｍ３を超える、特に好ましくは１×１０２０分子／ｃｍ３を超える水素含有量を有することが好ましい。ここで提案される基板のチタンドープ石英ガラスは、特に好ましくは、照射前、照射中、及び／又は照射直後に上記の高い水素含有量を有する。
【００２０】
チタンドープ石英ガラスは、照射による圧縮後の緩和過程をさらに低減するために、少なくとも表面領域付近で１×１０１６／ｃｍ３以上のＳｉ−Ｏ−Ｏ−Ｓｉ結合の割合及び／又は１×１０１６／ｃｍ３以上のＳｉ−Ｓｉ結合の割合を有することが有利である。チタンドープ石英ガラスは、少なくとも表面領域付近で１×１０１７／ｃｍ３以上又はさらに５×１０１７／ｃｍ３以上、好ましくは１×１０１８／ｃｍ３以上又はさらに５×１０１８／ｃｍ３以上、特に好ましくは１×１０１９／ｃｍ３以上又はさらに５×１０１９／ｃｍ３以上、特に非常に好ましくは１×１０２０／ｃｍ３以上のＳｉ−Ｏ−Ｏ−Ｓｉ結合の割合、及び／又は１×１０１７／ｃｍ３以上又はさらに５×１０１７／ｃｍ３以上、好ましくは１×１０１８／ｃｍ３以上又はさらに５×１０１８／ｃｍ３以上、特に好ましくは１×１０１９／ｃｍ３以上又はさらに５×１０１９／ｃｍ３以上、特に非常に好ましくは１×１０２０／ｃｍ３以上のＳｉ−Ｓｉ結合の割合を有すれば好ましい。Ｓｉ−Ｏ−Ｏ−Ｓｉ結合又はＳｉ−Ｓｉ結合の形態の所定切断点がマトリクス中に多く存在するほど、照射により行われた表面補正の長期緩和の抑制が容易になる。
【００２１】
第３態様において、上記目的は、反射コーティングを有する表面領域を有する上述の基板を有する極紫外波長域用の反射光学素子により達成される。
【００２２】
ここで提案された特別な基板材料により、上記反射光学素子は、照射によるその表面形状とそれに対応した基板材料の圧縮に関する補正に特に適している。その理由は、この圧縮の緩和が、特に数ヶ月や数年という長期間にわたり従来のチタンドープ石英ガラス製の基板の場合よりも顕著ではないからである。各反射光学素子に望まれる基板の表面プロファイルは、反射コーティングの塗布前でも本質的に整形することができ、圧縮につながり得る、したがって少なくとも照射領域の表面プロファイルの変化につながり得る照射を、この目的で用いることもできる。コーティング後に、各反射光学素子を例えば所望の機能に関して個別に又はさらに他の光学素子と組み合わせて調べてから、適宜細かく補正することができる。
【００２３】
好ましい実施形態では、基板は、緩和速度を大幅に下げることができるように、反射コーティングを有する表面領域に対して垂直な仮想線に沿って５００ｎｍ以上の長さにわたり５×１０１８分子／ｃｍ３を超える、好ましくは１×１０１９分子／ｃｍ３を超える、特に好ましくは１×１０２０分子／ｃｍ３を超える水素含有量を有する。
【００２４】
５００ｎｍ以上の長さは、特に好ましくは、反射コーティングからの距離が１ｍｍ以下、好ましくは１００μｍ以下、特に好ましくは２０μｍ以下、特に非常に好ましくは５μｍ以下である。その理由は、所望の高い水素含有量が、特に、緩和の最小化しようとする補正も実行される反射コーティングの直下の領域に形成されれば十分であることが分かったからである。
【００２５】
基板は、特に好ましくは、反射コーティングを有する表面領域に対して垂直な仮想線に沿って反射コーティングから１ｍｍ以上、好ましくは１ｃｍ以上の距離で５×１０１７分子／ｃｍ３未満、好ましくは１×１０１７分子／ｃｍ３未満、特に好ましくは１×１０１６分子／ｃｍ３未満の水素含有量を有する。基板は、その内部では、すなわち特に反射コーティングの直下の領域以外は水素含有量が少ないので、チタンドープ石英ガラスの他の材料特性が高すぎる水素含有量により悪影響を受けないことが確実になり得る。
【００２６】
基板は、反射コーティングの塗布後最大１ヶ月の期間内で、反射コーティングを有する表面領域に対して垂直な仮想線に沿って５００ｎｍ以上の長さにわたり５×１０１８分子／ｃｍ３を超える水素含有量を有し、且つ反射コーティングの塗布後１ヶ月〜反射コーティングの塗布後７年の期間内で１×１０１８分子／ｃｍ３を超える水素含有量を有することが有利である。水素含有量のこの長期挙動により、反射光学素子に導入された補正の緩和が数年という期間でも最低限になり得ると予想される。
【００２７】
基板を有する反射光学素子において、基板が、基板の反射コーティングを有する表面領域とは反対側に位置して反射コーティングを有しないさらに別の表面領域を有する場合、基板は、仮想線に沿ってこのさらに別のコーティングされていない表面領域の表面から２ｍｍ以下の距離でさらに５００ｎｍ以上の長さにわたり、反射コーティングから１ｍｍ以下の距離でこの長さにわたる水素含有量の半分以下〜１／２０以上の水素含有量を有することが好ましい。
【００２８】
さらに、上記目的は、上述の反射光学素子を有する光学系と、当該光学系を有するか又は上述の反射光学素子を有するＥＵＶリソグラフィ装置とにより達成される。このように、長期安定性が良く良好な光学特性を有し得る光学系又はＥＵＶリソグラフィ装置を提供することができる。ここで提案される基板に基づく反射光学素子のさらなる好ましい用途は、例えばウェーハ又はマスクの検査システム用の、又は例えば天体物理学、特に地球外物理学での分光用途の光学系を含む。
【００２９】
好ましい例示的な実施形態を参照して、本発明をより詳細に説明する。
【図面の簡単な説明】
【００３０】
【図１】ＥＵＶリソグラフィ装置の一実施形態を概略的に示す。
【図２】反射光学素子案の第１実施形態の概略図を示す。
【図３】反射光学素子案の第２実施形態の概略図を示す。
【図４】第１時点での反射光学素子の基板の幅にわたる水素含有量の分布を示す。
【図５】第２時点での反射光学素子の基板の幅にわたる水素含有量の分布を示す。
【発明を実施するための形態】
【００３１】
図１は、ＥＵＶリソグラフィ装置１０を概略的に示す。基本的なコンポーネントは、照明系１４、フォトマスク１７、及び投影系２０である。ＥＵＶリソグラフィ装置１０は、その内部で吸収されるＥＵＶ放射ができる限り少ないように真空条件下で作動される。
【００３２】
プラズマ源又はシンクロトロンが、例えば放射源１２として働き得る。ここに示す例では、放射源はプラズマ源である。約５ｎｍ〜２０ｎｍの波長域の放出された放射線は、コレクタミラー１３により最初に集束される。作動ビームは、続いて照明系１４に導入される。図１に示す例では、照明系１４は２つのミラー１５、１６を有する。ミラー１５、１６は、ウェーハ２１に結像しようとする構造を有するフォトマスク１７へビームを導く。フォトマスク１７は、同様にＥＵＶ及び軟Ｘ線波長域用の反射光学素子であり、製造プロセスに応じて交換される。投影系２０を用いて、フォトマスク１７が反射したビームがウェーハ２１に投影され、フォトマスクの構造はそれにより上記ウェーハに結像される。図示の例では、投影系２０は２つのミラー１８、１９を有する。投影系２０及び照明系１４の両方が、１つだけ又は３つ、４つ、５つ、若しくはそれ以上のミラーをそれぞれ有し得ることを指摘しておく。
【００３３】
原理上、ＥＵＶリソグラフィ装置１０の全ての反射光学素子１３、１５、１６、１７、１８、１９が、被コーティング表面領域を有するチタンドープ石英ガラス製の基板を有することができ、チタンドープ石英ガラスは、少なくとも表面領域付近で１×１０１６／ｃｍ３以上のＳｉ−Ｏ−Ｏ−Ｓｉ結合の割合及び／又は１×１０１６／ｃｍ３以上のＳｉ−Ｓｉ結合の割合、又は表面領域に対して垂直な仮想線に沿って５００ｎｍ以上の長さにわたり５×１０１８分子／ｃｍ３を超える水素含有量を有する。長期にわたり安定した表面プロファイルの微細な補正を実行できる可能性が、特に投影系２０のミラーの場合に重要だが、それは、投影系が可能な限り正確な光学特性を理想としては有するべきだからである。上記反射光学素子は、それぞれの基板において、少なくとも反射コーティングを有する表面領域に対して垂直な仮想線に沿って５００ｎｍ以上の長さにわたり５×１０１８分子／ｃｍ３を超える、好ましくは１×１０１９分子／ｃｍ３を超える、特に好ましくは１×１０２０分子／ｃｍ３を超える水素含有量を有し得る。
【００３４】
ここに示す例では、照明系のミラー１５、１６、フォトマスク１７、及び投影系のミラー１８、１９は、図２及び図３に概略的に示すように、多層系５４に基づいた反射コーティングを有する準垂直入射用のミラー５０である。これは、例えばリソグラフィ露光を実行する使用波長での屈折率の実部が大きい材料の層（スペーサ５７とも称する）と、使用波長での屈折率の実部が小さい材料の層（アブソーバ５６とも称する）とを交互に施した層を含み、アブソーバ・スペーサ対がスタック５５を形成する。ある意味で、これにより、ブラッグ反射が起こる吸収層に相当する格子面を有する結晶が模倣される。個々の層５６、５７の厚さは、また反復スタック５５の厚さも、達成しようとするスペクトル又は角度依存反射プロファイルに応じて、多層系５４全体で一定であってもよく又は変わってもよい。各使用波長の最大反射率を高めるために、アブソーバ５６及びスペーサ５７からなる基本構造にさらに他の吸収性のより高い材料及びより低い材料を補うことにより、反射プロファイルに目標通りに影響を及ぼすこともできる。そのために、スタックによってはアブソーバ及び／又はスペーサ材料を相互に交換してもよく、又はスタックを２つ以上のアブソーバ及び／又はスペーサ材料から構成してもよい。アブソーバ及びスペーサ材料は、反射率を最適化するために全てのスタックにわたって厚さが一定であっても変わってもよい。さらに、スペーサ及びアブソーバ層５７、５６間に拡散バリアとして追加層を設けることも可能である。例えば１３．４ｎｍの使用波長で一般的な材料の組み合わせは、アブソーバ材料としてのモリブデン及びスペーサ材料としてのケイ素である。この場合、スタック５５は通常は７ｎｍ弱の厚さを有し、スペーサ層５７は通常はアブソーバ層５６よりも厚い。
【００３５】
ここに示す例では、反射コーティング５２は任意の保護層５３もさらに有し、これは２つ以上の層からなることもできる。例えばモリブデン・ケイ素多層系の場合、保護層５３は、約１３．５ｎｍの波長での使用のために、真空を遮断するものとして窒化ケイ素の層及びルテニウムの層から特に構成され得る。同じくＥＵＶ波長域の他の波長用のさらなる適当な材料の組み合わせが、当業者には既知である。
【００３６】
原理上、ここで提案される反射光学素子は、斜入射用に設計することもできる。そのために、全反射現象に基づくＥＵＶ放射を反射する1つ又は少数の金属層を基板上に設けることができる。
【００３７】
コーティング５４は、チタンドープ石英ガラス製の基板５１上に配置される。極紫外線波長域用の反射光学素子、例えばＥＵＶリソグラフィの投影系のミラーの基板５１は、被コーティング表面領域５１１を有し、これはここでは記載のようにコーティング済みである。基板５１は、少なくとも表面領域５１１付近で１×１０１６／ｃｍ３以上のＳｉ−Ｏ−Ｏ−Ｓｉ結合の割合及び／又は１×１０１６／ｃｍ３以上のＳｉ−Ｓｉ結合の割合を有する。チタンドープ石英ガラスが、少なくとも表面領域５１１付近で１×１０１７／ｃｍ３以上又はさらに５×１０１７／ｃｍ３以上、好ましくは１×１０１８／ｃｍ３以上又はさらに５×１０１８／ｃｍ３以上、特に好ましくは１×１０１９／ｃｍ３以上又はさらに５×１０１９／ｃｍ３以上、特に非常に好ましくは１×１０２０／ｃｍ３以上のＳｉ−Ｏ−Ｏ−Ｓｉ結合の割合、及び／又は１×１０１７／ｃｍ３以上又はさらに５×１０１７／ｃｍ３以上、好ましくは１×１０１８／ｃｍ３以上又はさらに５×１０１８／ｃｍ３以上、特に好ましくは１×１０１９／ｃｍ３以上又はさらに５×１０１９／ｃｍ３以上、特に非常に好ましくは１×１０２０／ｃｍ３以上のＳｉ−Ｓｉ結合の割合を有すれば、特に有利である。
【００３８】
石英ガラスマトリクス中のこれらの結合の割合が高いほど、高エネルギー照射下で特に容易に切断される所定切断点が多くなる。結果として、対応するチタンドープ石英ガラスは、高エネルギー照射下で特に良く圧縮することができる。これらの結合は、通常のマトリクス結合ほど容易に再結合できない、すなわち放射線誘発結合後に容易に元の状態に戻らないので、このような基板は、チタンドープ石英ガラスに基づく従来の基板よりも緩和を示さない。このような組成を有するチタンドープ石英ガラスは、Ｓｉ−Ｏ−Ｏ−Ｓｉ結合の割合を増加させた酸化条件下若しくはＳｉ−Ｓｉ結合の割合を増加させた還元条件下で、火炎加水分解で又はスート法により得ることができる。火炎加水分解の場合、例えば過剰な酸素（酸化条件）で又は過剰な水素（還元条件）で火炎が作動され得る。スート法の場合、酸化条件のために、ＳｉＯ２粉末が高温の酸素、亜酸化窒素、又は水蒸気雰囲気で代わりに又はさらに処理され得る。還元条件を達成するためには、高温による物理的乾燥及び／又はハロゲンを添加した真空又は化学的乾燥の適用を行うことができ、例えば塩化ケイ素又はフッ化ケイ素が形成されるようになる。
【００３９】
変形形態では、基板５１はさらに、少なくとも表面領域５１１付近で１００重量ｐｐｍ以下の平均水酸基含有量を有することにより、マトリクス停止剤の数を減少させ且つ圧縮後の緩和の確率を減らすようにする。基板５１は、特に好ましくは、緩和の確率をさらに減らすために、少なくとも表面領域５１４付近で水酸基含有量の２０％以下のマトリクス停止剤含有量を有する。ＯＨ基に加えてさらに他のマトリクス停止剤は、例えばＳｉＯＨ、ＳｉＦ、ＳｉＨ、ＴｉＯＨ、ＴｉＦ、ＴｉＨ、ＴｉＯ２、ＴｉＯ３であり得る。このような基板のブランクは、スート法を用いて製造されることが好ましい。水酸基含有量は、特に、乾燥又は特に乾燥した雰囲気中での製造及び貯蔵により減り得る。
【００４０】
この変形形態では、基板は、チタンドープ石英ガラスの高純度により得られる効果がＳｉＯＨ及びＳｉＨ等の水素関連マトリクス停止剤のわずかな増加により再び減るリスクを冒さないように、表面領域５１１付近で又は基板５１のさらに内部で１×１０１６分子／ｃｍ３未満の水素含有量を有することが有利である。水素含有量は、例えば燃料として酸水素ガスの代わりに天然ガス又はメタンを用いることにより、例えば火炎加水分解の場合に低水素還元雰囲気中で石英ガラスの直接堆積を実行することにより減らすことができる。スート法を用いて堆積させた石英ガラスは、特に添加されない限りは先験的に水素を含まない。
【００４１】
図３に概略的に示す第２変形形態では、基板５１は、表面領域５１１に対して垂直な仮想線５１３に沿って５００ｎｍ以上の長さ５１７にわたり５×１０１８分子／ｃｍ３を超える、好ましくは１×１０１９分子／ｃｍ３を超える、特に好ましくは１×１０２０分子／ｃｍ３を超える水素含有量を有する。結果として、高エネルギー照射による圧縮中に、圧縮の緩和を低減することができる永久的に切断された結合をより多く発生させることができる。ここに示す例では、水素含有量を増加させた領域５１５が、反射コーティング５４の下の表面領域５１１に位置する。基板５１が特に高い水素含有量を有する５００ｎｍにわたる長さ５１７は、ここに示す例では、反射コーティング５４から１ｍｍ以下、好ましくは１００μｍ以下、特に好ましくは２０μｍ以下、特に非常に好ましくは５μｍ以下の距離にあり、その結果として基板５１は、反射コーティング５４のできる限り近くに所望の高水素含有量を有する。従来のチタンドープ石英ガラスでも起こり得るように、表面領域５１１に対して垂直な仮想線５１３に沿った反射コーティング５４からの距離が大きいほど、ここに示す例の基板５１の水素含有量が少なくなる。特に、基板５１は、反射コーティング５４を有する表面領域５１１に対して垂直な仮想線５１３に沿って反射コーティング５４から１ｍｍ以上、好ましくは１ｃｍ以上の距離で５×１０１７分子／ｃｍ３未満、好ましくは１×１０１７分子／ｃｍ３未満、特に好ましくは１×１０１６分子／ｃｍ３未満の水素含有量を有する。
【００４２】
チタンドープ石英ガラスブランクは、特に表面領域５１１付近では、室温を超える、例えば６００℃以下、好ましくは約１００℃〜２００℃の範囲の温度で基板に加工される前でも高い水素含有量を充填することができる。例えば４００℃〜６００℃の範囲の高温であるほど、所望の水素含有量又は特に高い水素含有量により急速に達することが可能となる。しかしながら、高温であるほど、Ｔｉ３＋の形成が多くなり、これは石英ガラスの黒化につながり得ると共に、石英ガラスの熱膨張率に望ましくない影響も及ぼし得る。
【００４３】
ブランクは、最初にその最終形状にほぼ又は完全に加工することもできるので、実質的にコーティング可能な基板が入手可能であり、コーティング前にこれに水素が充填される。ブランク及び実質的にコーティング可能な基板の両方が、好ましくは約１０ａｔｍ〜１００ａｔｍの範囲の水素分圧でオートクレーブにて水素を充填され得ることが好ましい。特に高圧で、表面領域での含有量が高い特に狭い水素勾配を得ることができる。
【００４４】
水素の充填後でコーティング前の研磨により材料が表面から除去される場合、水素含有量の分布の最大値は、反射コーティングの下に特に近接して位置し得る。シミュレーションによれば、例えば充填とコーティング又は目標通りの焼戻しとの間の貯蔵時間が比較的長いことにより、表面領域の、特に反射コーティングの下の直近の水素含有量がコーティング直後に望まれるよりも多少少ない場合でも、水素含有量は反射コーティングの下で年月を経て増加する。
【００４５】
コーティング後に、存在したままであるか又はコーティングプロセス中に生じた表面欠陥を、圧縮照射により補正することができる。場合によってはコーティング前でも、少なくともコーティング面積全体に広範な圧縮プロセスを実行することも可能であり、その際に、反射光学素子全体の長期安定性をさらに高めるために、水素含有量が多い照射された基板領域において、結合が切断されてＳｉＨ又はＳｉＯＨとして飽和する。その後の貯蔵中に、水素が基板内にさらに拡散することができ、特にコーティングされていない表面において基板から出ることもできる。例えば、Ｍｏ／Ｓｉ多層コーティングは、水素に対して良好な拡散バリアである。シミュレーションによれば、コーティング前に表面の領域に水素を充填した基板は、数年間の貯蔵後にも例えばＭｏ／Ｓｉ多層系でコーティングした表面の領域で非常に高い水素含有量を有する。これに対して、コーティングされていない表面領域では、水素含有量はわずか数ヶ月以内に著しく低下し得る。特に、第２変形形態による、図３に関連して説明した反射光学素子が有し得る基板５１は、反射コーティング５４の塗布後最長１ヶ月の期間内に、反射コーティング５４を有する表面領域５１１に対して垂直な仮想線５１７に沿って５００ｎｍ以上の長さ５１７にわたり５×１０１８分子／ｃｍ３を超える水素含有量を有し、反射コーティング５４の塗布後１ヶ月〜反射コーティング５４の塗布後７年の期間内に依然として１×１０１８分子／ｃｍ３を超える水素含有量を有する。反射光学素子の基板が、基板の反射コーティングを有する表面領域とは反対側に位置して反射コーティングを有しないさらに別の表面領域を有する場合、例えば図３に示す例の場合のように、基板は、上記期間内に、このさらに別の表面領域の表面から２ｍｍ以下の距離で仮想線に沿ってさらに５００ｎｍの長さにわたり、反射コーティングから１ｍｍ以下の距離でこの長さにわたる水素含有量の半分以下〜１／２０以上の水素含有量を有し得る。その理由は、反射光学素子のうち反射コーティングを有しない側で、水素が経時的に基板から外部に拡散し得るからである。上記さらに別の表面領域における正確な水素含有量及び特定の時点でのその分布は、特に具体的な水素充填に応じて変わる。
【００４６】
例として、図４及び図５を参照するが、これらの図は、チタンドープ石英ガラスの充填が水素分圧２５ｂａｒ及び温度約２５０℃で５時間行われると仮定したシミュレーションを示す。こうして得られた水素含有量分布を図４に示す。ｍｍ単位の基板の厚さをｘ軸にとり、基板の厚さは４ｃｍであり、モリブデン・ケイ素多層系等の水素に対する拡散バリアとして働く反射コーティングが表面上で０ｃｍにあるとする。これに対して、４ｃｍにある反対側の領域では表面がコーティングされていないので、この表面の領域に位置する水素は経時的に基板から外部に拡散し得る。充填後に、両方の表面上の水素含有量は１０×１０１８分子／ｃｍ３であり、これは各表面から１ミリメートル以内の距離ではそのわずか１／１０である。
【００４７】
図５は、室温で７年貯蔵後のシミュレーション状態を示す。０ｍｍにある反射コーティングに隣接した水素含有量の分布は多少広がっており、その振幅は１／４に減っている。基板のコーティングされていない反対側の４ｍｍでは、振幅の分布は１／２０以下に減り、水素含有量の分布は同様に多少広がっている。
【００４８】
この効果は、簡単のために反射コーティングを有する表面及びコーティングのない反対側の表面に関してここでは述べられていることに留意されたい。しかしながら、この効果は、当然ながら側面等の異なる位置の表面についても見込まれる。この場合も、水素の充填後に各表面がコーティングされない場合に、コーティングされる場合と比べて経時的な水素含有量の大幅な減少が経時的に見込まれる。
【００４９】
図３に関連して説明した変形形態の変更形態では、高い水素含有量に加えて、基板５１は、圧縮後の緩和をより効果的に低減するために、少なくとも好ましくは表面領域５１１付近で１×１０１６／ｃｍ３以上のＳｉ−Ｏ−Ｏ−Ｓｉ結合の割合及び／又は１×１０１６／ｃｍ３以上のＳｉ−Ｓｉ結合の割合も有し得る。
【００５０】
Ｓｉ−Ｏ−Ｏ−Ｓｉ結合又はＳｉ−Ｓｉ結合等の石英ガラスマトリクス中の水酸基及び水素含有量並びに欠陥の割合は、例えば、サブミリメートル範囲までの分解能での完成した基板又は反射光学素子に対するラマン分光法により求めることができる。共焦点ラマン分光法により、サブマイクロメートル範囲の分解能を達成することもできる。ラマン分光法を用いて、例えば３〜４員環ＳｉＯ２リングの比により、異なる基板領域の仮想ガラス転移温度を求めることもできる。補正されてない領域か高エネルギー照射により補正目的で圧縮された領域かに応じて、異なる仮想ガラス転移温度及び異なる欠陥密度が見込まれ得る。
【００５１】
図２又は３に示す反射光学素子５０の実施形態では、基板５１は、表面５１２から１μｍ〜１００μｍの固定距離の仮想面５１４に少なくとも沿って約１容量％の密度変化を有する。簡単のために、これを図２にのみ示す。基板のコーティング後に、表面プロファイルの微細な補正を国際公開第２０１３／０５０１９９号に記載の手順に従って実行した。特に、電子ビームによる基板の領域５１６の局所的圧縮により補正を実行し、その際に、保護層５３を有する反射コーティング５４を電子が貫通して、反射コーティング５４の下の基板５１の最初の数マイクロメートルに堆積が完全に行われるように、電子エネルギーを選択した。結果として、チタンドープ石英ガラスは、全ての基板変形形態で最大約１％圧縮され、ここに示す例ではこれにより約１０ｎｍの表面変形が得られる。
【００５２】
ここで提案される反射光学素子は、表面形状の長期安定性の改善を示す。特に、圧縮で表される補正の緩和が低減される。例えば７年後でも、補正はその元の振幅の２／３を超える振幅を依然と有することが見込まれ得る。
【００５３】
ここで提案される基板に基づく反射光学素子のさらに他の好ましい用途は、ＥＵＶリソグラフィに加えて、例えばウェーハ又はマスクの検査システム用の、又は例えば天体物理学、特に地球外物理学での分光用途の光学系を含む。
【符号の説明】
【００５４】
１０ＥＵＶリソグラフィ装置
１２  ＥＵＶ放射源
１３  コレクタミラー
１４  照明系
１５  第１ミラー
１６  第２ミラー
１７  マスク
１８  第３ミラー
１９  第４ミラー
２０  投影系
２１  ウェーハ
５０  コレクタミラー
５１  基板
５１１  表面領域
５１２  表面
５１４  線
５１３  線
５１５  領域
５１６  領域
５１７  長さ
５３  保護層
５４  多層系
５５  層対
５６  アブソーバ
５７  スペーサ
【図１】
2021529998.tif 000003
【図２】
2021529998.tif 000004
【図３】
2021529998.tif 000005
【図４】
2021529998.tif 000006
【図５】
2021529998.tif 000007
【国際調査報告】
2021529998.tif 000008
2021529998.tif 000009
2021529998.tif 000010
2021529998.tif 000011
2021529998.tif 000012